(57)【要約】【課題】  製鋼ダストを省エキルギで必要な強度の固形化物に固形化でき、加圧のための駆動系が小型のもので済む製鋼ダスト固形化物の製造装置を提供する。【解決手段】  鉄鋼生成過程で生じる鉄を主成分とするダスト１０を加圧成形して固形化物Ｂとする装置である。前記ダストＢを内部で成形する成形型８と、この成形型８内に進入して成形型８内のダスト１０を加圧するプランジャ１１とを備える。成形型８は、固形型物Ｂの外周形状を与える成形室部８ａの内壁面形状を、プランジャ１１の進入する入口８ａａのある端部よりも他端側へ内径が広がる、円すい台状等の形状とする。【選択図】        図１
2005187872.tif 000002
【特許請求の範囲】
【請求項１】
鉄鋼生成過程で生じる鉄を主成分とするダストを加圧成形して固形化物とする装置であって、前記ダストを内部で成形する成形型と、この成形型内に進入して成形型内のダストを加圧するプランジャとを備え、前記成形型は、固形化物の外周形状を与える成形室部の内壁面形状を、プランジャの進入する入口のある端部よりも他端側へ内径が広がる形状としたことを特徴とする製鋼ダスト固形化物製造装置。
【請求項２】
請求項１において、前記成形型は、プランジャの進入する入口が一端に設けられ、他端に成形物出口を有し、この成形物出口を開閉自在に閉じる蓋部材を設けた製鋼ダスト固形化物製造装置。
【請求項３】
請求項２において、前記成形型は立て向きであって、上側に前記プランジャの入口を有し、下側に前記成形物出口を有する製鋼ダスト固形化物製造装置。
【請求項４】
請求項１ないし請求項３のいずれか１項において、前記成形型の成形室部の内壁面形状が、他端側へ次第に広がって他端で最大径となる形状であって、中心軸に沿う断面形状が、中心軸回りの任意角度位置において互いに同じとなる形状である製鋼ダスト固形化物製造装置。
【請求項５】
請求項１ないし請求項４のいずれか１項において、前記成形型は、前記成形室部のプランジャの入口側に続いて、前記プランジャが嵌合状態に進入する円筒面状の計量室部を有し、この計量室部は、この計量室部から成形室部に渡ってダストが満杯状態となるダスト量が目標量となる容積とした製鋼ダスト固形化物製造装置。
【請求項６】
請求項５において、前記成形型を進退自在に設置し、この成形型を、そのプランジャの入口が、前記ダストを成形型内に供給する供給路の出口に整合する位置と、前記プランジャに整合する位置との間に進退させる成形型進退装置を設けた製鋼ダスト固形化物製造装置。
【発明の詳細な説明】
【技術分野】
【０００１】
この発明は、溶解炉等による鉄鋼生成過程で生じるダストを製鋼原料として再利用するための製鋼ダスト固形化物の製造装置に関する。
【背景技術】
【０００２】
鉄鋼生成過程、例えば溶解炉では、発生蒸気が凝集して生じるドライ状のダストが発生し、集塵機で回収される。このダストは鉄を主成分とするため、再利用することが好ましい。しかし鉄鋼ダストは、そのまま溶解炉に投入すると、飛散しながら舞い上がり、集塵機で再び回収されてしまうため、再利用が難しい。そのため、従来は埋め立て処分されることが多かったが、国内の鉄鋼ダストの発生量は、電気炉ダストだけでも年間に数十万トンに達しており、埋め立て処理は、埋め立て地の環境悪化や、資源の有効利用の観点から好ましくない。
【０００３】
このため、再利用の各種の方法が試みられている。例を挙げると、直径５〜３０mm程度にペレット化する方法（例えば特許文献１）や、容器に入れて炉内に投入する方法（例えば特許文献２）、有機質バインダーを添加してブリケット化する方法（例えば特許文献３）等が提案されている。
なお、研削スラッジの再利用については、濃縮化した後に金型内で加圧成形してブリケット化する方法が提案されている（例えば特許文献４）。
【特許文献１】特開平１１−１５２５１１号公報
【特許文献２】特開２０００−１５５２６号公報
【特許文献３】特開２００３−２４７０２６号公報
【特許文献４】特開２００３−１８１６９０号公報
【発明の開示】
【発明が解決しようとする課題】
【０００４】
上記のペレット化する方法は、生成されるペレットが直径５〜３０mm程度の粒体であるため、生成されたペレットを炉内に運搬する過程が、今一つ効率的でない。容器に入れて炉内に投入する方法は、ダストと共に投入する容器を準備する必要があるため、コスト高になる。上記のブリケット化する方法は、ブリケットの寸法についの明記がないが、ある程度大きなものであると、ペレットに比べて取扱性に優れる。しかし、従来は、鉄鋼ダストをそのままブリケット化して運搬可能な強度のものとすることは不可能と考えられており、上記特許文献３等のように、有機質バインダー等を混入して強度確保を図っている。そのため、製鋼上で不要な有機質バインダーを含むうえに、その添加のためにコスト高になる。
【０００５】
このような課題に対して、製鋼ダストのみ、または製鋼ダストにカーボンまたはアルミニウムの粉体をバインダとして混入したものを、成形型に入れて加圧することで、ブリケット状に成形できることが、試験、試作により確認できた。成形された製鋼ダスト固形化物は、落下しても割れない程度に、取扱上で必要な強度が得られた。
【０００６】
しかし、このような強度を有する製鋼ダスト固形化物を成形するには、大きな加圧力が必要であり、加圧のために消費されるエネルギ量が多く、また駆動系が大型化するという課題があった。
【０００７】
この発明の目的は、製鋼ダストを省エキルギで必要な強度の固形化物に固形化でき、かつ加圧のための駆動系が小型のもので済む製鋼ダスト固形化物製造装置を提供することである。
【課題を解決するための手段】
【０００８】
この発明の製鋼ダスト固形化物製造装置は、鉄鋼生成過程で生じる鉄を主成分とするダストを加圧成形して固形化物とする装置であって、ダストを内部で成形する成形型と、この成形型内に進入して成形型内のダストを加圧するプランジャとを備え、前記成形型は、固形化物の外周形状を与える成形室部の内壁面形状を、プランジャの進入する入口のある端部よりも他端側へ内径が広がる形状としたことを特徴とする。この内径の広がりは、必ずしも他端で最大径となるようにしなくても良く、中間部分を最大径として良い。
閉容器中に充填された粉体の加圧では、粉体の粒子間の内部摩擦の影響を考慮する必要があるが、基本的には、液体の加圧におけると同様にパスカルの原理が適用でき、加圧面の面積に関係なく、加圧面の圧力が閉容器中の全体の粉体の圧力となる。加圧力は、圧力と加圧面の面積との積であるため、加圧面の面積が小さい程、小さな加圧力で粉体の加圧が行える。加圧により圧縮する場合のエネルギ量は、加圧力と移動距離の積になるが、加圧成形に大きな加圧力が必要となるのは、製鋼ダスト固形化物が所定の内部圧力に達する間際の僅かな移動距離の間だけであり、ダストを未固形化状態まで圧縮する過程では、加圧面の移動距離が長くても、大きな加圧力を必要とせず、消費エネルギは僅かで済む。そのため、成形室部の内壁面形状が、プランジャの進入する入口のある端部よりも他端側へ内径が広がる形状とされていると、小さな面積のプランジャ先端面で加圧することで、固形化が行え、省エキルギで必要な強度に圧縮固形化された固形化物が製造できる。加圧のための駆動系も小型のもので済む。
【０００９】
なお、この発明の製鋼ダスト固形化物に用いられるダストは、鉄鋼生成過程で生じる鉄を主成分とするダストであれば良く、例えば、溶解炉等の炉の排気中に含まれるダストを集塵した粉体が用いられるが、この他に、鉄鋼生成における他の各種の過程で生じたダスト、例えばドライ状の圧延スケールや、酸洗い処理工程で発生しスラリー状の廃洗スラッジを脱水し乾燥させて粉体としたもの等であっても良い。
また、この製鋼ダスト固形化物に用いられるダストは、バインダを含むものであっても良い。例えば、炉の排気中に含まれるダストを集塵したダストに、炭素やアルミニウム等の粉体からなるバインダを混入させても良い。これら炭素やアルミニウムは、鉄鋼生成過程で得られたものが使用できる。
【００１０】
この発明の製鋼ダスト固形化物において、前記成形型は、プランジャの進入する入口が一端に設けられ、他端に成形物出口を有し、この成形物出口を開閉自在に閉じる蓋部材を設けたものであっても良い。
このように成形型が一端にプランジャの入口、他端に成形物出口を有すると、加圧成形された製鋼ダスト固形化物を、プランジャで押し出すことなどによって、簡単に排出することができる。                                                                        
【００１１】
この場合に、前記成形型は立て向きであって、上側に前記プランジャの入口を有し、下側に前記成形物出口を有するものであると、蓋部材を開けるだけで、または蓋部材を開けてプランジャで若干押すだけで、製鋼ダスト固形化物を自然落下により排出することができる。そのため製鋼ダスト固形化物の排出のための構成が簡素なものとできる。
【００１２】
この発明において、前記成形型の成形室部の内壁面形状は、他端側へ次第に広がって他端で最大径となる形状であっても良い。この場合に、中心軸に沿う断面形状が、中心軸回りの任意角度位置において互いに同じとなる形状、いわゆる回転体形状であることが好ましい。このような形状として、例えば円すい台状であっても良い。また、外周面の縦断面形状が外向きに凸の曲線となる回転体形状であって良い。  他端側へ次第に広がって他端で最大径となる形状であると、中膨らみ形状とした場合と異なり、加圧形成された製鋼ダスト固形化物を他端側へ押し出すことができて、製鋼ダスト固形化物の排出の都合で成形型を分割構造とする必要がない。したがって、成形型の構成が簡単であり、また型開き機構が蓋部材を開閉するだけの簡易なものとできる。また、成形室部の内壁面形状が円すい台状や上記回転体形状であると、成形型の内壁面の形状が簡素で、その加工が容易に行える。
【００１３】
この発明の製鋼ダスト固形化物において、前記成形型は、前記成形室部のプランジャの入口側に続いて、前記プランジャが嵌合状態に進入する円筒面状の計量室部を有し、この計量室部は、この計量室部から成形室部に渡ってダストが満杯状態となるダスト量が目標量となる容積としてもよい。
このように成形型に計量室部を設けると、簡素な構成で必要なダスト量の計量が行え、専用の計量手段を外部に設けることが不要で、構成が簡素化される。
【００１４】
上記のように成形型に計量室部を設ける場合に、前記成形型を進退自在に設置し、この成形型を、そのプランジャの入口が、前記ダストを成形型内に供給する供給路の出口に整合する位置と、前記プランジャに整合する位置との間に進退させる成形型進退装置を設けて良い。
このように成形型を進退式とすると、成形型へのダストの計量，投入が容易に行える。また、成形型におけるプランジャの入口を成形型の投入口に兼用でき、プランジャの入口と別にダストの投入口を設ける場合に比べて成形型を小型で簡素な構成とできる。これらのため、成形型を複数並設する場合にもコンパクトに配置できる。
【発明の効果】
【００１５】
この発明の製鋼ダスト固形化物製造装置は、鉄鋼生成過程で生じる鉄を主成分とするダストを加圧成形して固形化物とする装置であって、前記ダストを内部で成形する成形型と、この成形型内に進入して成形型内のダストを加圧するプランジャとを備え、前記成形型は、固形化物の外周形状を与える成形室部の内壁面形状を、プランジャの進入する入口のある端部よりも他端側へ内径が広がる形状としたことを特徴とするため、製鋼ダストを省エキルギで必要な強度の固形化物に固形化でき、しかも加圧のための駆動系が小型のもので済む。
【発明を実施するための最良の形態】
【００１６】
この発明の第１の実施形態を図１ないし図４と共に説明する。図１は、製鋼ダスト１０の生成から、ミキシング、加圧成形過程を経て製鋼ダスト固形化物Ｂを製造する工程、および製造された製鋼ダスト固形化物Ｂの再利用の概念を示す説明図である。
溶解炉１で生じたダストは、排気ガスと共に排気ダクト２から集塵機３に導入され、排気ガス中のダストが集塵機３で集塵されて粉体となって排出される。この粉体のダスト１０は、鉄を主成分とし、他の金属元素を少量含むものである。集塵機３から排出されたダスト１０は、製鋼ダスト固形化物製造装置４に投入される。上記搬送手段による搬送過程では、ダストの適宜の前処理、例えば水切りや造粒等の処理を施しても良い。ホッパ５のダストは、粉体ミキシング装置２０で炭素粉等のバインダとミキシングされ、分配器６を経て複数の固形化機構部７に投入される。図１において、固形化機構部７は１台のみを図示している。
【００１７】
固形化機構部７は、同図中の下部に拡大して示すように、立て向きの成形型８と、この成形型８の下面の成形物出口８ｄを閉じる蓋部材９と、成形型８内に上方から進入して成形型８内のダスト１０を加圧する昇降自在なプランジャ１１とを有する。プランジャ１１は、加圧装置１２により、その進退および加圧力の付与が行われる。加圧装置１２は、例えば油圧シリンダからなる。加圧装置１２は、油圧シリンダの他に、モータとその回転を直線運動に変換するボールねじ，カム等の回転・直線運動変換機構（いずれも図示せず）等であっても良い。
【００１８】
成形型８は、下部が製鋼ダスト固形化物Ｂの外周形状を与える内壁面形状の成形室部８ａとされ、上部が円筒面状内壁面の計量室部８ｂとされている。計量室部８ｂは、この計量室部８ｂから成形室部８ａに渡ってダスト１０が満杯状態となるダスト量が目標量となる容積とされている。成形室部８ａの内壁面形状は、プランジャ１１の進入する成形室部入口８ａａのある端部よりも他端側へ内径が広がる形状とされ、製鋼ダスト固形化物Ｂを横断面形状が円形の柱状体に成形可能な形状とされている。成形室部８ａは、内面が例えば円すい台状とされる。ここで言う円すい台状は、単に成形型８内を円筒面形状に対して抜き勾配を与えたものよりは、大きな勾配を持つ円すい台状を言う。
【００１９】
成形型８は、ガイド部材２１により水平方向に進退自在に支持され、上面入口８ｃが、プランジャ１１の昇降位置と、分配器６の供給ダクトからなる供給路６ａの出口６ａａに整合する位置との間に移動可能である。ガイド部材２１は、一対のものが成形型８の進退方向に沿う両側面を挟むように設けられる。このガイド部材２１は、成形型８の案内部２１ａ（図２）と、蓋部材９を開閉自在なようにスライド可能に支持する蓋部材案内２１ｂとを有している。
成形型８の進退は、油圧シリンダ等からなる成形型進退装置１４により行われる。成形型８の成形物出口８ｄを閉じる蓋部材９は、成形型８の下面に沿って進退自在に設けられ、成形型８の形成物出口８ｄを閉じる位置と開く位置との間に、蓋開閉装置１５により開閉させられる。蓋開閉装置１５は、油圧シリンダ等からなる。
【００２０】
この構成の製鋼ダスト固形化物製造装置を用いた製造方法、再利用方法を説明する。溶解炉１で生じて集塵機３から粉体となって排出された製鋼ダスト１０は、ホッパ５に投入され、粉体ミキシング装置２０でバインダとなる炭素等の粉体とミキシングされる。ミキシングされたダスト１０は、分配器６で分配して各固形化機構部７に投入される。固形化機構部７で固形化された製鋼ダスト固形化物Ｂは、箱または籠状等の回収容器１７に集められ、溶解炉１の原料投入時に、他の原料と共に溶解炉１に投入され、製鋼原料として再利用される。溶解炉１に投入される原料は、例えば主原料が高炉より得られた溶銑であり、この他に鉄くず、生石灰などが副原料として用いられる。
【００２１】
図３は、固形化機構部７の動作を説明する。同図（Ａ）に示すように、成形型８の上面入口８ｃが供給機構６の供給ダクト６ａの出口６ａａに整合する位置に成形型８があるときに、供給ダクト６ａから自然落下または強制投入により、ダスト１０が成形型８内に入る。ダスト１０は、成形型８内の成形室部８ａおよび計量室部８ｂに渡って満杯となった状態で、成形型８への流入が止まる。このように所定量のダスト１０が入った状態で、成形型８はその上面入口８ｃがプランジャ１１の昇降位置に整合する位置までスライドする（同図（Ｂ））。このとき、供給ダクト６ａの出口６ａａは、成形型８の非開口部分で閉じ状態とされる。
この状態で、プランジャ１１が成形型８内に進入し、成形型８内のダストを押し込む。プランジャ１１は、成形型８内の成形室部８ａの上端まで進入し、この状態で成形室部８ａ内のダスト１０に所定の圧力が加わり、型内のダスト１０は成形室部８ａの内面形状に沿った外周形状の製鋼ダスト固形化物Ｂに加圧成形される（同図（Ｃ））。
【００２２】
成形された製鋼ダスト固形化物Ｂは、蓋部材９を開くことで、または蓋部材９を開いた後にプランジャ１１で若干押し下げることで、成形型８から脱出する（同図（Ｄ））。脱出した製鋼ダスト固形化物Ｂは、回収容器１７内に落下して集められる。回収容器１７内に所定量の製鋼ダスト固形化物Ｂが溜まると、回収容器１７が空のものに交換される。製鋼ダスト固形化物Ｂの入った回収容器１７は溶解炉１に運搬され、原料投入時を待つ。
【００２３】
この構成の製鋼ダスト固形化物製造装置によると、鉄鋼ダスト１０を成形型８に入れてプランジャ１１で加圧するものであるため、容易に高い圧力で加圧が行えて、鉄鋼ダスト１０だけであっても、従来のペレットよりも大きなブリケット状の製鋼ダスト固形化物Ｂに固形化することができる。そのため、固形化の後、炉内に入れるまでの取扱性に優れたものとなる。製鋼ダスト１０がバインダとして炭素またはアルミニウムの粉体が混合されたものである場合は、より強固な製鋼ダスト固形化物Ｂが製造できる。
【００２４】
また、この製鋼ダスト固形化物製造装置は、成形型８の成形室部８ａの内壁面形状を、プランジャ１１の進入する成形室部入口８ａａのある端部よりも他端側へ内径が広がる形状としたため、小さな加圧力で製鋼ダスト固形化物Ｂの成形が行え、省エネルギ化が図れる。
【００２５】
その理由を説明する。閉容器中に充填された粉体の加圧では、粉体の粒子間の内部摩擦の影響を考慮する必要があるが、基本的には、液体の加圧におけると同様にパスカルの原理が適用でき、加圧面の面積に関係なく、加圧面の圧力が閉容器中の全体の粉体の圧力となる。加圧力は、圧力と加圧面の面積との積であるため、加圧面の面積が小さい程、小さな加圧力で粉体の加圧が行える。この例では、加圧面となるプランジャ先端面Ａ１に与える圧力Ｐと、この先端面Ａ１の面積ＳA1の積Ｐ・ＳA1が加圧力となる。なお、上記のように粉体では内部摩擦の影響を考慮する必要があるため、先端面Ａ１に加圧力Ｐ・ＳA1を加えても、成形型８内のダスト１０の全体に圧力Ｐがそのまま伝わるのではないが、製鋼ダスト固形化物Ｂが円柱形状の場合に比べて、必要な圧力に対して大幅に加圧力が小さくて済む。
例えば加圧面となるプランジャ先端面Ａ１の面積がＳA1、底面Ａ２の面積がＳA2、高さがＨの円すい台の場合、同じ体積，同じ高さＨの円筒形状の製鋼ダスト固形化物を成形する場合に比べて、加圧力は１／３ 〜１／５程度で済む。
【００２６】
加圧により圧縮する場合のエネルギ量は、加圧力と移動距離の積になるが、加圧成形に大きな加圧力が必要となるのは、製鋼ダスト固形化物Ｂが所定の内部圧力に達する間際の僅かな移動距離の間だけである。ダスト１０を未固形化状態まで圧縮する過程では、加圧面の移動距離が長くても、大きな加圧力を必要とせず、消費エネルギは僅かで済む。そのため、成形室部８ａの内壁面形状が、プランジャ入口８ａａのある端部よりも他端側へ内径が広がる形状であると、この小さな面積のプランジャ先端面Ａ１を加圧することで、固形化が行え、省エキルギで必要な強度に圧縮固形化された固形化物が製造できる。また、加圧のための駆動系も小型のもので済む。
【００２７】
また、この実施形態では、成形型８が立て向きであるため、ダスト１０を上側から投入して、下側から製鋼ダスト固形化物Ｂを排出することができ、ダスト１０の投入や製鋼ダスト固形化物Ｂの排出が容易である。
【００２８】
製鋼ダスト固形化物Ｂの大きさは、例えば、最大部分の直径Ｄが５０〜１００mmで、高さが３０〜１００mmの範囲のものが好ましい。
直径が５０mmよりも小さいものや、高さが３０mmよりも小さいものは、小さ過ぎて取扱性が悪く、また１個ずつ製造するは生産性が悪い。直径が１００mmよりも大きいものや、高さが１００mmよりも大きなものは、固形化できても自重で落下破壊しない程度の強度が得難く、取扱性の悪いものとなる。
【００２９】
バインダとして混入するカーボンまたはアルミニウムは、鉄鋼生成過程、例えばこの溶解炉１による鉄鋼生成過程の他に、高炉による銑鉄の製造過程や、その他の過程で副産物や残りカス等として生じたものなど、同じ製鋼所内生じたものが好ましい。少量のカーボンまたはアルミニウムであれば、鋼材の材質の低下に影響せず、むしろ鋼材の材質として好ましい場合もある。また、鉄鋼生成過程で生じたカーボンまたはアルミニウムの粉体であれば、同じ製鋼所内が入手できて、コスト増への影響が少ない。
【００３０】
なお、成形室部８ａの内壁面形状の広がりは、必ずしも他端で最大径となるようにしなくて良く、中間部を最大径として良いが、他端側へ次第に広がって他端で最大径となる形状であれば、加圧形成された製鋼ダスト固形化物Ｂを他端側へ押し出すことができて、製鋼ダスト固形化物Ｂの排出が容易である。中間部分を最大径とする場合、つまり樽形のような中膨らみ形状とする場合は、成形型８を分割構造とする必要があるが、他端側へ一方的に拡径する構造であると、分割型とせずに、単に蓋部材９を開閉させる構造で済む。
成形室部８ａが他端側へ次第に広がって他端で最大径となる形状の例としては、この実施形態に示すような円すい台状があり、円すい台形状であれば、成形室部８ａの内面が簡素な形状で済み、成形型８が簡素に製作できる。
【００３１】
成形室部８ａの他端側へ次第に広がって他端で最大径となる形状として、他に、例えば図６に示すように、外周面の縦断面形状が外向きに凸の曲線となる回転体形状であって良い。この形状の場合、成形室部８ａの内面の加工がやや複雑となるが、加圧面とするプランジャ先端面Ａ１の面積の割合にして、製鋼ダスト固形化物Ｂの体積を大きくし易いという利点が得られる。
また、同図の例では、成形型８が成形室部８ａを有する成形型本体８Ａと、計量室部８ａを形成する計量用部材８Ｂとでなる分割構造とされ、成形型本体８Ａと計量用部材８Ｂとは互いに結合されている。このように成形型８を分割構造とした場合、成形型８の加工が容易である。
【００３２】
図５は、固形化機構部７のさらに他の変形例を示す。この例では、図６の例と同じく、成形型８が、成形型本体８Ａと計量用部材８Ｂとに分割され、また計量用部材８Ｂはシリンダ状に形成されて、プランジャ１１との整合位置に移動したときに供給路６の出口６ａａを閉じる出口閉じ部８Ｂａが設けられている。成形型８の成形室部８ａは、同図（Ｂ）に示すように、プランジャ進入側の角に面取部８ｅを設けた形状とされている。
このように面取部８ｅを設けた場合、成形された製鋼ダスト固形化物Ｂの角部が脱型時等に崩れ難い。
【００３３】
この製鋼ダスト固形化物Ｂに用いる製鋼ダストおよびバインダの成分例を示すと、例えば次の各種の製鋼ダストａ，ｂや、炭素系粉体ｄを用いることができる。これらの例は、実際に溶解炉から得たダスト等をＸ線スペクトル分析したものである。
(1) 製鋼ダストａの成分元素（％）
Ｆｅ：５３．９１、Ｚｎ：２５．３３、Ｃ：１．２７、Ｍｇ：２．１２、Ｓｉ：２．４３、Ｃｌ：７．９９、Ｋ：１．２７、Ｃａ：２．０１、Ｍｎ：３．６７。
(2) 製鋼ダストｂの成分元素（％）
Ｆｅ：７３．１４、Ｍｇ：２．５４、Ａｌ：１．４９、Ｓｉ：２．６５、Ｃａ：１８．０６、Ｍｎ：２．１２。
(3) 炭素系粉体ｄの成分元素（％）
Ｃ：９２．２２、Ｎａ：０．３５、Ｍｇ：０．９４、Ｓｉ：１．７８、Ｃｌ：３．１９、Ｃａ：１．５３。
【００３４】
次に、図１の粉体ミキシング装置２０につき、図７〜図１１と共に説明する。図７は概念図であり、図８〜図１１にその具体的構成を示す。また、図１２〜図１４に固形化機構部７の具体的構成を示す。
図９に平面図を、図１０に背面図ををそれぞれ示すように、２つのホッパ５，５Ａが並設され、片方のホッバ５には図１の集塵機３から粉体の製鋼ダスト１０が供給され、収容される。他方のホッパ５Ａには、バインダとなる炭素またはアルミニウム等の粉体が供給され、収容される。これら炭素またはアルミニウム等の粉体は、図１の溶解炉１またはこの溶解炉１と同じ製鋼所内の別の炉で得られたものが供給される。
【００３５】
２つのホッパ５，５Ａに収容された各粉体は、混合状態の粉体を収容する粉体容器４１に、それぞれ原料粉体供給路２２，２３によって、設定比率で供給される。例えば、重量比でダスト：バインダが４：１となる比で供給される。粉体容器４１は、２つのホッパ５，５Ａの並びの間に配置されている。原料粉体供給路２２，２３は、スクリューコンベヤからなり、スクリューの回転駆動用のモータ（図示せず）を有していて、それぞれの出口２２ｂ，２３ｂが粉体容器４１上に開口する。
【００３６】
この粉体容器４１内に、図７の概念図、および図８の具体例で示すように、その底部から傾斜して上方に延びるスクリューコンベヤ２４が設けられている。スクリューコンベヤ２４は、コンベヤダクト２４ａ内に設けたスクリュー２４ｂをモータ２４ｃで回転させるものである。スクリューコンベヤ２４は、そのコンベヤダクト２４ａの上部に、スクリュー２４ｂで搬送された粉体を粉体容器４１内に戻す粉体戻し口２５を有しており、かつこの粉体戻し口２５よりも上方に、スクリュー２４ｂで搬送された粉体を粉体容器４１外に排出する粉体排出路２６が設けられている。なお、スクリューコンベヤ２４に沿って、粉体戻し口２５から排出された粉体を粉体容器４１内へ案内するガイド板２７が設けられている。粉体排出路２６は、コンベヤダクト２４ａに設けられた開口からなり、排出した粉体が分配器６の容器部６ｂの上面開口から容器部６ｂ内に落下可能な位置に設けられている。粉体排出路２６は、開閉自在なシャッタ２９が設けられ、シャッタ２９はシリンダ装置等の開閉駆動装置３０により開閉させられる。なお、粉体排出路２６は、上記構成とする代わりに、粉体戻し口２５から粉体流出経路を切り換えて分配器６の容器部６ｂに導くものとしても良い。
【００３７】
粉体容器４１内において、粉体戻し口２５から排出された粉体が落下する経路には、粉砕板３１が傾斜姿勢に設けられている。粉砕板３１の傾斜角度は、例えば水平面に対して３０°以上とされる。粉砕板３１は、粉体戻し口２５から落下した塊状となった粉体を落下衝撃で粉砕するための手段である。
【００３８】
分配器６は、その容器部６ｂの前方に容器部６ｂに沿って配列された複数の固形化機構部７における成形型８へ粉体を供給するダクト状の供給路６ａを有している（図８，図１１）。これら複数の供給路６ａは、容器部６ｂの前後左右に傾斜した底面６ｃの前方端に沿って左右に配列されており、傾斜角度や孔径または入口径等を適宜設計することで、各供給路６ａに等量のダストが流入するようになされている。各供給路６ａの入口には、流入側が広がる流入案内部６ａｃが設けられている。上記供給路６ａが、図２等に示す成形型８に対向させられるダクト状の供給路である。
【００３９】
なお、図１３は、固形化機構部７の並設状態を示す破断正面図である。共通の基台３２上に支柱３３を介して個別のシリンダ設置板３４が設けられ、各シリンダ設置板３４に上記加圧装置１２となる油圧シリンダが設置されている。基台３２上に、各成形型８のガイド２１が設けられ、このガイド２１によって上記のように成形型８および蓋部材９が進退自在に案内される。
【００４０】
上記構成の粉体ミキシング装置２０の動作を説明する。粉体容器４１内には、２つのホッパ５，５Ａから供給された鉄鋼ダストおよびバインダが原料粉体供給路２２，２３から設定割合で供給される。この粉体容器４１内の混合粉体であるダスト１０は、ミキシング用のスクリューコンベヤ２４でコンベヤダクト２４ｂ内を上方へ搬送される。このとき、粉体排出路２６のシャッタ２９が閉じられていると、搬送されたダストは、粉体戻し口２５から排出される。排出されたダストは、粉砕板３１に当たり、塊状となっていても落下衝撃で粉砕される。粉砕されたダストは、粉砕板３１を滑って粉体容器４１内のダスト１０上に戻る。この状態でスクリューコンベヤ２４の運転を続けると、粉体容器４１内のダストはスクリューコンベヤ２４による搬送およびその粉体戻し口２５からの落下が繰り返され、ダスト１０中の鉄鋼ダストとバインダとが均等にミキシングされ、またダスト１０に塊状のものが生じていても粉状に粉砕状態とされる。
【００４１】
スクリューコンベヤ２４の運転を所定時間行った後、粉体排出路２６を開くことで、分配器６の容器部６ｂ内へ排出される。このため、分配器６には粉砕，およびミキシングが行われた状態のダスト１０が収容されることになる。この粉砕，ミキシングが行われたダスト１０が、分配器６から傾斜した底面６ｃ上を滑り下り、ダクト状の供給路６ａから成形型８内に流入する。
【００４２】
この粉体ミキシング装置２０によると、このようにスクリューコンベヤ２４による上方への搬送と落下が繰り返されるため、良好な粉砕，ミキシングが行える。このため、固形化機構部７の成形型８で固形化される製鋼ダスト固形化物Ｂが、均質で崩れ難く、綺麗な形状で強固なものとできる。また、この粉体ミキシング装置２０は、スクリューコンベヤ２４を、粉体の粉砕，ミキシングのための粉体容器４１内での繰り返し循環のための搬送と、粉体容器４１からの粉体の排出のための搬送とに兼用されるため、粉体の塊状体の粉砕，ミキシングが簡素な構成で良好に行え、かつ粉砕，ミキシングされた粉体を簡素な構成で供給することができる。
【００４３】
なお、上記実施形態では、電気炉からなる溶解炉１で排気ガス中に生じたダストを用いて製鋼ダスト固形化物Ｂを製造するものとしたが、この発明の製鋼ダスト固形化物Ｂ、およびその製造方法や製造装置で用いるダストは、鉄鋼生成過程で生じる鉄を主成分とするダストであれば良く、転炉や、高炉、その他に各種の製鋼過程で生じたものであっても良い。また、排気ガス中に含まれるダストに限らず、その他のダストであっても良い。
【図面の簡単な説明】
【００４４】
【図１】この発明の一実施形態にかかる製鋼ダスト固形化物製造装置を用いる製造方法の工程説明図である。
【図２】同固形化物製造装置の固形化機構部の断面図である。
【図３】同固形化物製造装置の固形化機構部の動作説明図である。
【図４】同装置で製造された製鋼ダスト固形化物の斜視図、およびその加圧状態の説明図である。
【図５】固形化機構部の変形例の破断側面図およびその固形化機構部で製造された製鋼ダスト固形化物の側面図である。
【図６】固形化機構部のさらに他の変形例の破断側面図およびその固形化機構部で製造された製鋼ダスト固形化物の側面図である。
【図７】同固形化物製造装置における粉体ミキシング装置の概念構成の破断側面図である。
【図８】同粉体ミキシング装置の具体的構成を示す破断側面図である。
【図９】同粉体ミキシング装置の平面図である。
【図１０】同粉体ミキシング装置の背面図である。
【図１１】同粉体ミキシング装置の分配器の正面図である。
【図１２】固形化物製造装置における固形化機構部の具体的構成例の断面図である。
【図１３】同固形化機構部の並設状態を示す破断正面図である。
【図１４】同固形化機構部の加圧装置の並設状態を示す平面図である。
【符号の説明】
【００４５】
１…溶解炉
３…集塵装置
４…製鋼ダスト固形化物製造装置
５，５Ａ…ホッパ
６…分配器
７…固形化機構部
８…成形型
８ａ…成形室部
８ｂ…計量室部
８ｄ…成形物出口
９…蓋部材
１０…製鋼ダスト
１１…プランジャ
２０…粉体ミキシング装置
２２，２３…原料粉体供給路
２４…スクリューコンベヤ
２５…粉体戻し口
２６…粉体排出路
３１…粉砕板
Ｂ…製鋼ダスト固形化物
【図１】
2005187872.tif 000003
【図２】
2005187872.tif 000004
【図３】
2005187872.tif 000005
【図４】
2005187872.tif 000006
【図５】
2005187872.tif 000007
【図６】
2005187872.tif 000008
【図７】
2005187872.tif 000009
【図８】
2005187872.tif 000010
【図９】
2005187872.tif 000011
【図１０】
2005187872.tif 000012
【図１１】
2005187872.tif 000013
【図１２】
2005187872.tif 000014
【図１３】
2005187872.tif 000015
【図１４】
2005187872.tif 000016